1の酸型染料が得られた。dye0%水溶液を作る。この水溶液はpHが1.4程度の強い酸性であった。この水溶液に、トリエタノールアミン10%水溶液を加えて中和し、pHが7前後の溶液とした。なるよう調整しこれをインクとした。EPM−810を用いた)法によって求めた。1)のヘッドの液路に、2)のインクが供給されるようにし、外部電源から電極4、5に幅7μsec、周波数2kHzの矩形パルス電圧を徐々に電圧を高くしながら印加し、吐出口8からインクが吐出を開始する吐出閾値電圧(Vth)を求めた。次に、1.2Vthの電圧のパルスを印加して連続的に吐出を行い、熱作用部9が破断して不吐出に至るまでの印加パルス数を測定した。1)のヘッドを公知の構成の記録装置に装着し、2)のインクを用いてキャラクターなどの印字を行い、得られた印字物に対して目視での評価を行った。良好な印字が得られれば○、良好な印字が得られれば△、不吐出やかすれなどが見られた場合に×とした。observed.【0050】得られた結果を以下の実施例、比較例の結果と共に表1〜3にまとめる。発熱抵抗体材料の形成時に、スパッタリングターゲットにおける各原材料の面積比を表1のように種々に変更する以外は実施例1−1と同様にしてインクジェットヘッドを作成した。実施例1−1と同じインクを用いて同様な評価を行った。2(Na塩)を用い、さらに、トリエタノールアミンの代わりにジエチルアミンを用いて、アミン塩染料のインクを作成した。and,印字品位の評価を行った。実施例1−1のインクの代わりに、同じ溶媒組成に酢酸アンモニウムを0.1mol/lの濃度に溶解させたものを用い、実施例1−1で作成したインクジェットヘッドを用いて吐出耐久試験を行った。mol/lの濃度に溶解させた3種のインクを作成した。これらのインクと、実施例1−1で作成したインクジェットヘッドを用いて吐出耐久試験を行った。mol/lの濃度に溶解させた3種のインクを作成した。これらのインクと、実施例1−1で作成したインクジェットヘッドを用いて吐出耐久試験を行った。実施例1−1のインクの染料やアミンを含まぬ溶媒組成のみをインクとし、実施例1−1で作成したヘッドを用いて吐出耐久性を行った。1(Na塩)そのものとしたインクを用いる以外は実施例1−1〜9と同様とした。2(Na塩)そのものとしたインクを用いる以外は実施例1−1〜9と同様とした。0.1mol/lの濃度に溶解させた3種のインクを作成し、実施例1−1で作成したヘッドを用いて吐出耐久性を行った。0.01mol/lの濃度に溶解させた3種のインクを作成し、実施例1−1で作成したヘッドを用いて吐出耐久性試験を行った。1-1の値を1としたときの比で表されている。安定性に優れ、かつ十分な耐久性を上げ得るインクジェット記録方法を提供することができる。DRAWINGS【図1】本発明のインクジェット記録方法の一実施例を示すもので、(a)は吐出口前方からみた部分的な正面図、(b)は(a)のX−Y線に沿う断面図である。is.【図2】図1に示したヘッド製造途中の構成を示すもので、(a)は電気熱変換体を形成した段階での部分的な平面図、(b)は(a)で示した部分に電極保護層を形成した段階での平面図である。layer.【図3】本発明のインクジェット記録方法の他の実施例における電気熱変換体の要部断面図である。invention.【図4】本発明のインクジェット記録方法のさらに他の実施例を示すもので、(a)は吐出口上方からみた平面図、(b)は(a)のA−B線に沿う断面図である。mol/l以下であることを特徴とするインクジェット記録方法。Pt記載のインクジェット記録方法。Ptからなる元素群の内の少なくとも1つの元素を含み、かつ、Al,Ti,V,Cr,Ga,Zr,Nb,HfおよびTaからなる元素群の内の少なくとも1つの元素を含むことを特徴とする請求項1記載のインクジェット記録方法。mol/l以下であることを特徴とする請求項1記載のインクジェット記録方法。前記記録液が水を主要成分の1つとしたものであることを特徴とする請求項4記載のインクジェット記録方法。